(57)【要約】【課題】従来の方法に比べて脱水素化処理の条件が改善された希土類磁石粉末の製造方法を提供する。【解決手段】少なくとも１種の希土類元素及び該少なくとも１種の希土類元素とは異なる元素の合金水素化物粉末と、鉄粉末と、鉄ホウ化物粉末とを混合する工程、並びに得られた混合粉末を脱水素化処理する工程を含むことを特徴とする希土類磁石粉末の製造方法が提供される。【選択図】図２
2011162873.tif 000002
【特許請求の範囲】
【請求項１】
少なくとも１種の希土類元素及び該少なくとも１種の希土類元素とは異なる元素の合金水素化物粉末と、鉄粉末と、鉄ホウ化物粉末とを混合する工程、並びに
得られた混合粉末を脱水素化処理する工程
を含むことを特徴とする、希土類磁石粉末の製造方法。
【請求項２】
前記少なくとも１種の希土類元素がＮｄを含むことを特徴とする、請求項１に記載の方法。
【請求項３】
前記少なくとも１種の希土類元素とは異なる元素が、Ａｌ、Ｇａ、Ｔｉ、Ｃｒ、Ｖ、Ｍｏ、Ｍｎ及びＷからなる群より選択される少なくとも１種であることを特徴とする、請求項１又は２に記載の方法。
【発明の詳細な説明】
【技術分野】
【０００１】
本発明は、希土類磁石粉末の製造方法に関する。
【背景技術】
【０００２】
Ｎｄ−Ｆｅ−Ｂ系等の希土類磁石材料では、その磁気特性を向上させるために、結晶組織を微細かつ均一にすることが重要である。従来、Ｎｄ−Ｆｅ−Ｂ系等の希土類磁石材料の磁気特性を向上させる方法として、ＨＤＤＲ（Ｈｙｄｒｏｇｅｎａｔｉｏｎ−Ｄｉｓｐｒｏｐｏｒｔｉｏｎａｔｉｏｎ−Ｄｅｓｏｒｐｔｉｏｎ−Ｒｅｃｏｍｂｉｎａｔｉｏｎ）（水素化−不均化−脱水素化−再結合）法が知られている（例えば、特許文献１を参照）。このＨＤＤＲ法は、希土類磁石材料の原料となる合金のインゴット又は粉末を、高温で水素化して分解し、次いで脱水素化して再結合させるというものであり、このような処理によって結晶粒が微細化され、最終的に得られる希土類磁石材料の磁気特性が向上することが知られている。
【０００３】
一方で、希土類磁石粉末の製造において、上記のＨＤＤＲ法のようにＮｄ−Ｆｅ−Ｂ系等の合金を出発原料として用いるのではなく、希土類磁石粉末の各構成元素を含有する複数の原料粉末から出発して、それらを混合及び脱水素化処理する方法も提案されている。例えば、特許文献２では、原料粉末として、Ｙを含む希土類元素のうち少なくとも１種の水素化物粉末と、フェロボロン粉末と、鉄粉末とを用いてそれらを混合し、そして得られた混合粉末を、５００〜１０００℃の温度において、水素ガス圧力が１Ｔｏｒｒ以下の真空雰囲気又は水素ガス分圧が１Ｔｏｒｒ以下の不活性ガス雰囲気になるまで脱水素処理したのち、冷却することを特徴とする希土類−Ｆｅ−Ｂ系永久磁石粉末の製造法が記載されている。
【０００４】
また、特許文献３では、Ｙを含む希土類元素Ｒの水素化物粉末、フェロボロン粉末、鉄粉末に、更にＲ2Ｆｅ14Ｂ粉末を混合し、得られた混合粉末を磁場中で圧粉成形した後、脱水素処理を行なうことを特徴とする希土類異方性磁石の製造方法が記載されている。
【先行技術文献】
【特許文献】
【０００５】
【特許文献１】特開平１−１３２１０６号公報
【特許文献２】特公平５−０７９７２２号公報
【特許文献３】特願２０１０−００８３０６号
【発明の概要】
【発明が解決しようとする課題】
【０００６】
先に述べたとおり、希土類磁石材料の磁気特性を向上させるためには、その結晶粒を微細化することが特に重要である。特許文献１に記載のＨＤＤＲ処理では、原料合金を水素化及び分解した後、得られた粉末を脱水素化処理することによって希土類磁石粉末が製造され、また、特許文献２に記載の方法では、複数の原料粉末の混合物を脱水素化処理することによって希土類磁石粉末が製造されている。しかしながら、このような脱水素化処理が高温及び／又は長時間を要するものであると、脱水素化処理後の結晶粒が粗大化してしまう虞があり、この場合には、最終的に得られる希土類磁石材料の磁気特性が低下してしまう。したがって、希土類磁石材料の磁気特性を向上させるためには、このような脱水素化処理の条件をより低温及び／又は短時間にすることが重要である。
【０００７】
そこで、本発明は、最終的に得られる希土類磁石材料の磁気特性を向上させるために、従来の方法に比べて脱水素化処理の条件が改善された希土類磁石粉末の製造方法を提供することを目的とする。
【課題を解決するための手段】
【０００８】
上記課題を解決する本発明は下記にある。
（１）少なくとも１種の希土類元素及び該少なくとも１種の希土類元素とは異なる元素の合金水素化物粉末と、鉄粉末と、鉄ホウ化物粉末とを混合する工程、並びに得られた混合粉末を脱水素化処理する工程を含むことを特徴とする、希土類磁石粉末の製造方法。
（２）前記少なくとも１種の希土類元素がＮｄを含むことを特徴とする、上記（１）に記載の方法。
（３）前記少なくとも１種の希土類元素とは異なる元素が、Ａｌ、Ｇａ、Ｔｉ、Ｃｒ、Ｖ、Ｍｏ、Ｍｎ及びＷからなる群より選択される少なくとも１種であることを特徴とする、上記（１）又は（２）に記載の方法。
【発明の効果】
【０００９】
本発明の方法によれば、希土類磁石粉末の製造において、より低い温度及び／又はより短い時間で脱水素化処理を行うことができるので、当該脱水素化処理の後に得られる結晶粒の粗大化を抑制することができる。したがって、本発明の方法によって製造された希土類磁石粉末を用いることで、磁気特性が顕著に改善された希土類磁石材料を得ることが可能である。
【図面の簡単な説明】
【００１０】
【図１】従来のＨＤＤＲ法及び本発明の方法による脱水素化処理を説明するエネルギー準位の模式図である。
【図２】実施例１並びに比較例１及び２における各試料の脱水素化処理に関する水素放出時間と水素放出反応率の関係を示すグラフである。
【図３】実施例１の試料に関するＸ線回折（ＸＲＤ）パターンを示す図であり、（ａ）及び（ｂ）はそれぞれ脱水素化処理前後の試料に関するＸ線回折パターンを示し、（ｃ）はアーク溶解品の試料に関するＸ線回折パターンを示している。
【発明を実施するための形態】
【００１１】
本発明の希土類磁石粉末の製造方法は、少なくとも１種の希土類元素及び該少なくとも１種の希土類元素とは異なる元素の合金水素化物粉末と、鉄粉末と、鉄ホウ化物粉末とを混合する工程、並びに得られた混合粉末を脱水素化処理する工程を含むことを特徴としている。
【００１２】
従来のＨＤＤＲ処理では、磁気特性を改善するために、Ｃｏ等の元素を添加することが提案されている。例えば、Ｎｄ−Ｆｅ−Ｂ系合金のＨＤＤＲ処理において、このような添加元素（以下、一般的に添加元素Ａとして示す）を用いた場合、一般に以下の式（１）で表される反応によって原料合金であるＮｄ2Ｆｅ14Ｂが水素化及び分解され、そして脱水素化及び再結合される。なお、式（１）では、添加元素Ａは、後で示す式（３）との対比の便宜上、２Ａとして表している。
Ｎｄ2Ｆｅ14Ｂ＋２Ａ＋２Ｈ2→２ＮｄＨ2＋１２Ｆｅ＋Ｆｅ2Ｂ＋２Ａ
（水素化・分解）          →Ｎｄ2Ｆｅ14Ｂ＋２Ａ＋２Ｈ2  （１）
（脱水素化・再結合）
【００１３】
上記の式（１）で表されるＨＤＤＲ処理では、添加元素Ａは、主相（Ｎｄ2Ｆｅ14Ｂ）に固溶及び置換しないため、第２相として粒界等に析出する。したがって、水素化・分解反応後には、添加元素Ａのほとんどは単体で存在しており、その後の脱水素化時にはそれが異質核として作用すると考えられる。それゆえ、添加元素Ａが存在することで、再結合時の核数が増加するため、反応速度が向上して結晶粒が微細化し、最終的に得られる希土類磁石材料の磁気特性が向上すると考えられる。
【００１４】
一方、複数の原料粉末から出発して、それらを混合及び脱水素化する方法が提案される特公平５−０７９７２２号公報においても、原料粉末の１つとして用いられる鉄粉末の一部をＣｏ等の粉末で置換してもよい旨が記載され、さらに、このＣｏ等の元素は保磁力ｉＨｃを向上させる効果があると記載されている。すなわち、特公平５−０７９７２２号公報に記載の方法においてこのような添加元素Ａを用いた場合には、Ｎｄ−Ｆｅ−Ｂ系希土類磁石粉末の製造に関して具体的に説明すると、以下の式（２）で表される反応によって脱水素化が進行する。なお、式（２）では、添加元素Ａは、後で示す式（３）との対比の便宜上、２Ａとして表している。
２ＮｄＨ2＋１２Ｆｅ＋Ｆｅ2Ｂ＋２Ａ→Ｎｄ2Ｆｅ14Ｂ＋２Ａ＋２Ｈ2      （２）
【００１５】
上記の式（１）及び（２）からも明らかなように、従来の方法では、添加元素Ａは、脱水素化・再結合反応の前後で単体として存在しており、それゆえ、添加元素Ａは脱水素化・再結合反応自体には寄与していないと考えられる。
【００１６】
本発明者は、少なくとも１種の希土類元素及び該少なくとも１種の希土類元素とは異なる元素の合金水素化物粉末と、鉄粉末と、鉄ホウ化物粉末とを混合し、そして得られた混合粉末を脱水素化処理することで、脱水素化処理の条件が緩和され、特にはより短い時間で脱水素化処理を行うことができることを見出した。
【００１７】
なお、本発明において「希土類元素」とは、スカンジウム（Ｓｃ）、イットリウム（Ｙ）、及びランタノイド、すなわち、原子番号５７のランタン（Ｌａ）から原子番号７１のルテチウム（Ｌｕ）までを含めた１７元素を言うものである。
【００１８】
理解を容易にするため、本発明を特にＮｄ−Ｆｅ−Ｂ系希土類磁石粉末の製造に関して具体的に説明すると、本発明の方法では、以下の式（３）で表される反応によって脱水素化が進行すると考えられる。なお、式中、（Ｎｄ−Ａ）Ｈ2は、Ｎｄと添加元素Ａの合金水素化物を示す。
２（Ｎｄ−Ａ）Ｈ2＋１２Ｆｅ＋Ｆｅ2Ｂ→Ｎｄ2Ｆｅ14Ｂ＋２Ａ＋２Ｈ2      （３）
本発明の方法において脱水素化処理の条件が改善されたことは、元素Ａを希土類元素との合金水素化物として添加したこと、すなわち、出発原料の状態を変えて元素Ａを添加したことで、上記の式（２）で表される従来の反応に比べて、脱水素化及び再結合反応の反応熱が小さくなったことに起因するものであると考えられる。なお、これについては後でより詳細に説明する。
【００１９】
本発明の方法によれば、少なくとも１種の希土類元素としては、例えば、スカンジウム（Ｓｃ）、イットリウム（Ｙ）、ランタン（Ｌａ）、セリウム（Ｃｅ）、プラセオジム（Ｐｒ）、ネオジム（Ｎｄ）、サマリウム（Ｓｍ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）及びルテチウム（Ｌｕ）から選択される１種又は２種以上の希土類元素を使用することができる。中でも、Ｎｄを含む１種又は２種以上の希土類元素を使用することが特に好ましい。
【００２０】
本発明の方法によれば、上記少なくとも１種の希土類元素と合金水素化物を形成する元素としては、希土類元素と合金水素化物を形成することができる希土類元素以外の任意の元素を使用することができる。ここで、本発明において用いられる「合金」という語は、いわゆる金属間化合物だけではなく、２種以上の元素が互いに溶け合い、全体が均一の固相となっている固溶体も包含することを意図するものである。
【００２１】
本発明の特定の態様によれば、上記少なくとも１種の希土類元素と合金水素化物を形成する元素は、希土類元素と水素から構成される水素化物を不安定化させるものであることが好ましい。
【００２２】
より詳しく説明すると、一般に、合金水素化物の安定性は、それを構成する元素や結晶構造に大きく依存していることが知られている（例えば、「水素吸蔵合金−その物性と応用−」、大角泰章著、アグネ技術センターを参照）。構成元素について言えば、一般的には、ある特定の水素化物を不安定化させたい場合には、別のより不安定な水素化物と合金化させればよい。それゆえ、本発明の方法において、例えば、希土類元素としてネオジム（Ｎｄ）が使用される場合には、ネオジムの水素化物であるＮｄＨ2の生成エンタルピー、すなわち、ΔＨ＝−１０６ｋＪ／ｍｏｌＨよりも高い水素化物の生成エンタルピーを有する元素を、希土類元素と合金水素化物を構成する元素として選択すればよい。このような元素としては、例えば、Ａｌ、Ｇａ、Ｔｉ、Ｃｒ、Ｖ、Ｍｏ、Ｍｎ及びＷからなる群より選択される少なくとも１種の元素を選択することができる（なお、金属水素化物の生成エンタルピーに関する値については、例えば、「金属データブック」、日本金属学会編、丸善株式会社を参照されたい）。これらの元素と希土類元素の合金水素化物を本発明の方法において使用することで、後でより詳細に説明するとおり、脱水素化・再結合反応のエンタルピー変化（ΔＨ）を従来の方法に比べて確実に小さくすることができると考えられ、それゆえ、本発明の方法における脱水素化処理の条件を顕著に改善することができると考えられる。
【００２３】
なお、本発明の方法において用いられる「少なくとも１種の希土類元素及び該少なくとも１種の希土類元素とは異なる元素の合金水素化物粉末」は、例えば、以下のようにして調製することができる。まず、上記の少なくとも１種の希土類元素と当該少なくとも１種の希土類元素とは異なる元素を所定の割合で秤量してアーク溶解等により合金を調製する。次に、得られた合金のインゴットに必要に応じて均質化のための熱処理を施して組成分布の偏りを減少させた後、それを所定の粒径に粉砕し、次いで、必要に応じて減圧下で加熱することにより表面の水分等を除去しそして冷却する。最後に、得られた粉末を、水素含有雰囲気、例えば、水素雰囲気又は水素と不活性ガスの混合雰囲気中で、水素化物を生成するのに十分な温度及び時間において加熱することにより、本発明の方法において用いられる合金水素化物粉末を得ることができる。
【００２４】
本発明の方法によれば、鉄ホウ化物粉末としては、ＦｅＢ及び／又はＦｅ2Ｂからなる鉄ホウ化物の粉末を使用することができ、好ましくはＦｅ2Ｂからなる鉄ホウ化物の粉末を使用することができる。
【００２５】
本発明の方法によれば、少なくとも１種の希土類元素及び該少なくとも１種の希土類元素とは異なる元素の合金水素化物粉末と、鉄粉末と、鉄ホウ化物粉末とが混合され、そして得られた混合粉末が脱水素化処理される。
【００２６】
本発明の方法における上記の混合操作は、各原料粉末を均質に混合することができればよく、特に限定されないが、好ましくは粉砕を伴う操作によって実施することができる。例えば、各原料粉末を、ボールミル等を用いた機械的な方法により、所定の粒径、一般的には１〜５０μｍの粒径を有する混合粉末が得られるように粉砕及び混合することが好ましい。なお、混合操作の際の雰囲気は、特に限定されないが、一般的には各原料粉末が酸化等されるのを防ぐために、水素及び／又は不活性ガス（例えば、Ａｒ等）の雰囲気とすることが好ましく、さらには外部からの酸化性ガスの侵入を防ぐために、加圧雰囲気とすることがより好ましい。また、ボールミル等を用いた混合操作は、ボールの摩耗などによる不純物の混入等を避けるために、より短い時間で実施することが好ましく、一般的には６０〜１８０分間実施することができる。
【００２７】
上記のようにして得られた混合粉末は、取り扱いを容易にするために任意選択で圧縮成型等された後、脱水素化処理にさらされる。この脱水素化処理は、特に限定されないが、一般的には１０〜１Ｐａ以下の真空中において実施することができる。本発明の方法によれば、従来の方法に比べて、より低い温度及び／又はより短い時間で脱水素化処理を行うことができるので、脱水素化処理後に得られる結晶粒の粗大化を抑制することができる。したがって、本発明の方法によって製造された希土類磁石粉末を用いることで、磁気特性が顕著に改善された希土類磁石材料を得ることが可能である。
【００２８】
何ら特定の理論に束縛されることを意図するものではないが、本発明の方法による改善された脱水素化処理の条件は、例えば、図１を参照して、以下のように説明することができる。
【００２９】
図１は、従来のＨＤＤＲ法及び本発明の方法による脱水素化処理を説明するエネルギー準位の模式図である。理解を容易にするため、添加元素Ａを用いたＮｄ−Ｆｅ−Ｂ系希土類磁石粉末の製造に関して具体的に説明する。
【００３０】
添加元素Ａを用いたＮｄ−Ｆｅ−Ｂ系合金のＨＤＤＲ処理では、まず、図１の左上に示すように、各元素単体から出発して、これらの元素がアーク溶解等により主相（Ｎｄ2Ｆｅ14Ｂ）に合金化され、エネルギー準位が下がる。このとき、添加元素Ａが主相と合金化すれば、すなわち、Ｎｄ2Ｆｅ14ＢＡに合金化すれば、エネルギー準位は変化すると考えられる。しかしながら、ほとんどの添加元素は合金化せずに粒界に析出するため、結果としてエネルギー準位は変化しないと考えられる。
【００３１】
次に、主相のＮｄ2Ｆｅ14Ｂ合金が、ＨＤＤＲ処理のＨＤ（水素化・不均化）工程において水素化される。この水素化の際、６００℃以下の温度では、主相の水素化物（Ｎｄ2Ｆｅ14ＢＨ4）が形成され、６００℃を超える温度では、相分離（２ＮｄＨ2＋１２Ｆｅ＋Ｆｅ2Ｂ＋２Ａ）が生じる。この際、添加元素ＡがＮｄと合金水素化物（Ｎｄ−Ａ）Ｈ2を形成すれば、すなわち、２（Ｎｄ−Ａ）Ｈ2＋１２Ｆｅ＋Ｆｅ2Ｂとなれば、上記の相分離した状態に比べてエネルギー準位が高くなると考えられる。これは、ＮｄＨ2が非常に安定であるのに対し、添加元素Ａと合金水素化物（Ｎｄ−Ａ）Ｈ2を形成することで不安定な状態になるからである。しかしながら、ＨＤＤＲ処理のＨＤ工程では、処理条件（温度、圧力、時間等）を制御しても（Ｎｄ−Ａ）Ｈ2は生成しない。これは６００℃を超える温度では、添加元素Ａは（Ｎｄ−Ａ）Ｈ2を形成するよりも相分離するほうが安定であるためと考えられる。あるいは、先に述べたとおり、添加元素Ａは主相（Ｎｄ2Ｆｅ14Ｂ）には固溶せず、第２相として粒界等に析出しており、すなわち、Ｎｄと添加元素Ａが分かれて存在しているため、添加元素ＡがＮｄと合金水素化物を形成しにくいことに起因しているとも考えられる。したがって、以降のＨＤＤＲ処理におけるＤＲ（脱水素化・再結合）工程では、図１に示すとおり、２ＮｄＨ2＋１２Ｆｅ＋Ｆｅ2Ｂ＋２Ａに相分離した状態から脱水素化・再結合反応させる必要があり、結果として脱水素化・再結合反応のエンタルピー変化（ΔＨ）が大きくなってしまう。
【００３２】
これに対し、本発明の方法では、上記の式（３）の反応を確実に進行させるために、予め添加元素ＡとＮｄの合金をアーク溶解等で調製し、これを水素化処理してＡとＮｄの合金水素化物としたものをＦｅ及びＦｅ2Ｂとともに混合し、そして得られた混合粉末が脱水素化処理される。この方法によれば、従来のＨＤＤＲ処理とは異なり、原料粉末が高温下での水素化処理にさらされることもないので、先に述べたような相分離は起こらない。したがって、本発明の方法によれば、図１に示すように、２（Ｎｄ−Ａ）Ｈ2＋１２Ｆｅ＋Ｆｅ2Ｂの状態から確実に脱水素化・再結合することができるので、ＨＤＤＲ処理の場合に比べてΔＨが小さくなる。このような理由から、本発明の方法によれば、従来の方法に比べて、より低い温度及び／又はより短い時間で脱水素化処理を行うことができると考えられる。
【００３３】
以下、実施例によって本発明をより詳細に説明するが、本発明はこれらの実施例に何ら限定されるものではない。
【実施例】
【００３４】
本実施例では、Ｎｄ−Ｆｅ−Ｂ系希土類磁石粉末の製造に関して、添加元素Ａを希土類元素であるＮｄとの合金水素化物として加えた場合の効果について調べた。
【００３５】
［実施例１］
［合金水素化物の調製］
まず、希土類元素としてＮｄ、そして添加元素としてＧａを用い、これらを原子数組成でＮｄ75Ｇａ25となるように秤量してアーク溶解により合金を調製し、次いで、得られた合金（Ｎｄ3Ｇａ）のインゴットをアルゴン雰囲気下５５０℃で１０時間保持することにより均質化処理を施しそして冷却した。次いで、これを１ｍｍ以下の粒径まで粉砕し、そして得られた粉末を４００℃の温度においてターボ分子ポンプにより３０分間真空引きし、粉末の表面から水分等を除去した後、室温まで冷却した。次いで、この粉末を水素４気圧の条件下において２５℃の温度で１２時間保持することにより水素化した。
【００３６】
［各原料粉末の混合］
上で得られたＮｄ3Ｇａ合金の水素化物粉末と、Ｆｅ粉末と、Ｆｅ2Ｂ粉末とを原子数組成で（Ｎｄ15Ｆｅ77Ｂ8）95Ｇａ5となるように秤量し、それらを密閉型遊星ボールミル容器（ＦＲＩＴＳＣＨ社製ｐｕｌｖｅｒｉｚｅｔｔｅ ７）に充填した。ボールミルによる処理は、外部からの酸化性ガスの侵入等を防ぐため、水素４気圧の加圧雰囲気下でステンレスボールを用いて４００ｒｐｍで１時間行った。
【００３７】
［脱水素化処理］
ボールミルによる処理の後、得られた粉末試料を圧縮成型し、次いでそれを熱処理炉に入れ、室温から７５０℃まで２０℃／分の速度で昇温した後、７５０℃でターボ分子ポンプを用いて真空引きすることにより脱水素化処理を行った。
【００３８】
［比較例１］
本比較例では、ＧａをＮｄとの合金水素化物ではなくガリウム単体として添加し、具体的には、原料粉末として、Ｎｄ水素化物粉末と、Ｆｅ粉末と、Ｆｅ2Ｂ粉末と、Ｇａ粉末とを用い、それ以外は実施例１と同様にして、各原料粉末を粉砕及び混合し、次いで脱水素化処理した。
【００３９】
［比較例２］
本比較例では、Ｇａを添加しないで、原料粉末として、Ｎｄ水素化物粉末と、Ｆｅ粉末と、Ｆｅ2Ｂ粉末のみを用い、それ以外は実施例１と同様にして、各原料粉末を粉砕及び混合し、次いで脱水素化処理した。
【００４０】
図２は、実施例１並びに比較例１及び２における各試料の脱水素化処理に関する水素放出時間と水素放出反応率の関係を示すグラフである。図２は、横軸に水素放出時間（分）を示し、縦軸に水素放出反応率を示している。ここで、「水素放出時間」とは、７５０℃に昇温した後、ターボ分子ポンプを用いて真空引きを開始した時点からの時間を言うものである。また、「水素放出反応率」とは、水素放出量が飽和に達した際の量を１として、それに対する比率で各時間における水素放出量を表したものを言う。なお、水素放出量が飽和に達した際の時間を下表１に示す。
【００４１】
【表１】
2011162873.tif 000003
【００４２】
図２及び表１から明らかなように、ガリウムをネオジムとの合金水素化物として添加することで、ガリウムを添加しなかった比較例２の試料やガリウムを単体として添加した比較例１の試料に比べて、非常により短い時間で水素が完全に放出され、すなわち、非常により短い時間で脱水素化処理を完了させることができた。
【００４３】
次に、実施例１で得られた希土類磁石粉末について、Ｘ線回折（ＸＲＤ）（リガク社製）によってその同定を行った。結果を図３に示す。図３は、実施例１の試料に関するＸ線回折（ＸＲＤ）パターンを示す図である。図３の（ａ）はボールミルによる処理後、すなわち、脱水素化処理前の試料に関するＸ線回折パターンを示し、（ｂ）は脱水素化処理後の試料に関するＸ線回折パターンを示している。なお、比較として、図３の（ｃ）にアーク溶解品（原子数組成でＮｄ15Ｆｅ77Ｂ8）の試料に関するＸ線回折パターンを示している。
【００４４】
脱水素化処理前の試料（図３（ａ））では、α−Ｆｅ相の回折ピークのみが検出されているのに対し、本発明の方法による脱水素化処理後の試料（図３（ｂ））では、図３（ｃ）の試料と同様のＸ線回折パターンが得られ、それゆえ、Ｎｄ2Ｆｅ14Ｂ相が生成されていることを確認した。この結果は、先に示した式（３）、すなわち、
２（Ｎｄ−Ａ）Ｈ2＋１２Ｆｅ＋Ｆｅ2Ｂ→Ｎｄ2Ｆｅ14Ｂ＋２Ａ＋２Ｈ2      （３）
の反応が本発明の方法によって確実に進行することを裏付けるものである。
【図１】
2011162873.tif 000004
【図２】
2011162873.tif 000005
【図３】
2011162873.tif 000006